(57)【要約】【課題】排水性舗装に用いる工場での量産可能な低コストの舗装ブロック材及びこれを用いた簡易な施工で済む排水性舗装構造を得ること。【解決手段】上側に粗粒率２．５以上であって最大寸法５ｍｍ迄の骨材を含む空隙の多い多孔質コンクリートよりなる方形体状の表層材と、下側に前記表層材より細目の骨材を含む空隙の殆んどない不透水性コンクリートよりなる方形体状の基層材とが一体に成形されている舗装ブロック材及びこれを用いた排水性舗装構造。【選択図】　　　　図２
2004092240.tif 000002
【特許請求の範囲】
【請求項１】
上側に粗粒率２．５以上であって最大寸法５ｍｍ迄の骨材を含む空隙の多い多孔質コンクリートよりなる方形体状の表層材と、下側に前記表層材より細目の骨材を含む空隙の殆んどない不透水性コンクリートよりなる方形体状の基層材とが一体に成形されていることを特徴とする舗装ブロック材。
【請求項２】
表層材の厚みは５〜３０ｍｍ及び基層材の厚みは３０〜７５ｍｍであることを特徴とする請求項１に記載の舗装ブロック材。
【請求項３】
路盤上に平坦なクッション層が設けられ、前記クッション層上に請求項１又は２に記載の舗装ブロック材の複数を表層材の表面が平坦となるように敷設され、前記各舗装ブロック材の間に細目砂又は細目硅砂にアスファルトを混合させた目地材を充填して形成されたことを特徴とする舗装構造。
【請求項４】
篩目２．３６ｍｍ以下の砂に対し重量百分率で１．５〜４．５％のアスファルトを混合した目地材、又は４〜７号硅砂に対し重量百分率で０．１〜２．０％のアスファルトを混合した目地材を用いたことを特徴とする請求項３に記載の舗装構造。
【発明の詳細な説明】
【０００１】
【発明の属する技術分野】
本発明は、道路の舗装に用いられる舗装ブロック材及びこれを用いた舗装構造の改良に関する。
【０００２】
【従来の技術】
従来道路の舗装構造として、大別して排水性舗装と透水性舗装がある。排水性舗装は、路盤上に厚さの厚い不透水性の基層部を設け、基層部表面に透水性を有する表層部を設けたもので、表層部から基層部に浸透した雨水は基層部を流れて側溝や下水道等を通して端末の排水処理施設に送り込まれ、路盤以下には雨水は浸透しない。透水性舗装は、路盤上に透水性の表層部を設け、路盤以下も透水性をもたせて雨水は表層部を経て路盤以下に浸透させて地中に還元する構造としたものである。
【０００３】
【発明が解決しようとする課題】
透水性舗装は、当初は比較的低コストで済むが、水が路盤以下路床まで浸透する構造であり、劣化及び軟弱化されやすく補修コストが嵩む欠点があり、主として歩道に用いられている。排水性舗装は、舗装表面温度の抑制、交通騒音の低減、走行安定等に有効であるが、表層部及び基層部をそれぞれ形成し、側溝や下水道等により排出を行わせる必要があり当初の工事に要するコストは高くなるが、劣化及び軟弱化は少なく、補修コストが比較的少なくて済むので、主として車道に用いられている。
本発明は、排水性舗装に用いる工場での量産可能な低コストの舗装ブロック材及びこれを用いた簡易な施工で済む排水性舗装構造を得ることを目的とする。
【０００４】
【課題を解決するための手段】
本発明は、前記目的を達成するために、請求項１の発明にあっては、上側に粗粒率２．５以上であって最大寸法５ｍｍ迄の骨材を含む空隙の多い多孔質コンクリートよりなる方形体状の表層材と、下側に前記表層材より細目の骨材を含む空隙の殆んどない不透水性コンクリートよりなる方形体状の基層材とが一体に成形されている舗装ブロック材により解決した。
請求項２の発明にあっては、表層材の厚みは５〜３０ｍｍ及び基層材の厚みは３０〜７５ｍｍである請求項１に記載の舗装ブロック材とすることができる。
請求項３の発明にあっては、路盤上に平坦なクッション層が設けられ、前記クッション層上に請求項１又は２に記載の舗装ブロック材の複数を表層材の表面が平坦となるように敷設され、前記各舗装ブロック材の間に細目砂又は細目硅砂にアスファルトを混合させた目地材を充填して形成された舗装構造により解決した。
請求項４の発明にあっては、２．３６ｍｍ以下の砂に対し重量百分率で１．５〜４．５％のアスファルトを混合した目地材、又は４〜７号硅砂に対し重量百分率で０．１〜２．０％のアスファルトを混合した目地材を用いた請求項３に記載の舗装構造とすることができる。
【０００５】
【発明の実施の形態】
本発明の実施の形態を図面を参照して説明する。
図１は、本発明の一例の舗装ブロック材を示す概略斜視図である。
図２は、図１の舗装ブロック材を用いた本発明の一例の舗装構造を示す概略説明図である。
図３は、図１の舗装ブロック材の製造に用いるブロック成形機の一例を示す概略説明図である。
【０００６】
図１に示す本発明の一例の舗装ブロック材１は、表層材２と基層材３が一体に成形された方形体である。表層材２は、粗粒率２．５以上であって最大寸法５ｍｍ迄の骨材及びセメントを主体とし、少量の混和剤及び必要に応じ顔料を用いた空隙の多い多孔質コンクリートであって、厚さｔ１　は通常５〜３０ｍｍで、平面の縦横寸法は通常縦　１００　〜３００　ｍｍ、横１００〜３００ｍｍ程度の方形体状である。基層材３は、粗骨材を主体とし、細骨材及びセメントを含み、少量の混和剤を用いた空隙の殆んどない不透水性コンクリートであって、厚さｔ２は通常３０〜７５ｍｍで、平面の縦横寸法は表層材２と同様の方形体状である。表層材２と基層材３が一体に成形された舗装ブロック材１は、全体の厚さＴはｔ１　＋ｔ２　であり、それぞれｔ１　及びｔ２　の数値の組合わせで選択可能であるが、通常使い勝手からの点より６０ｍｍ又は８０ｍｍが多用される。しかし各部寸法は必ずしも上記に限定されない。
【０００７】
次に図３に示すブロック成形機により、舗装ブロック材１の製造方法を説明する。図３（ａ）は雄型８であり、図３（ｂ）は雌型９であり、後述する通り雌型９内に投入された原料を雄型８により加圧して成形される。説明の便宜上図３（ｂ）において右側に成形作業開始時、中央に成形作業途中、左側に成形作業終了時の状態をそれぞれ示しているが、実際の製造時にはいずれの雄型及び雌型の組合のおいても全体がほぼ一斉に進行する。
舗装ブロック材１の製造方法によれば、上方の雄型８と下方の雌型９とよりなるブロック成形機を用い、工場での量産が可能である。雌型９は、基部９ａに複数個の舗装ブロック材１の仕上がり縦横寸法と同じ断面で深さが舗装ブロック材１の厚さＴより大きいＨの方形筒状のブロック型９ｂが設けられている。雄型８は、基部８ａに複数個のブロック型９ｂと同じ断面で高さはＨより小さいｈの方形状プランジャ８ｂが突設されている。
先ず基層材３を形成する前記各成分をミキサーで混練した基層材原料３′を、ブロック成形機の雌型９の空のブロック型９ｂ（右側に示す）にホッパーにより供給し（右側に示す）、ブロック型９ｂ内に雄型８のプランジャ８ｂを下降させて基層材原料３′を加圧し成形され基層材３が得られる。次いで、表層材２を形成する前記各成分をミキサーで混練した表層材原料２′をブロック型９ｂ内の加圧成形済み基層材３上にホッパーにより供給し（中央に示す）、ブロック型９ｂ内にプランジャ８ｂを下降させて表層材原料２′を加圧し成形された表層材２が得られ（左側に示す）、直ちに脱型、養生した後、外観、寸法検査を経て所望する及び基層材３が一体化された舗装ブロック材１が得られる。
得られた舗装ブロック材１は、工場での量産によりコストダウンが計れ、空隙の多く多孔質で比較的強度の低い表層材２に、空隙の殆んどない不透水性で強度の高い基層材３を一体化してあるから全体として強度を保持しており作業性に優れている。
【０００８】
次に、図２により本発明の一例の舗装構造を説明する。
砂利や砕石で突き固められた路盤５上に粗目砂等から平坦なクッション層４が設けられ、クッション層４の上に表層材２の表面が平坦となるように複数の舗装ブロック材１が敷設され、各舗装ブロック材１の間は僅かに離隔して配設され目地材６が充填される。敷設された舗装ブロック材１の最端部に例えば側溝７が表層材２と基層材３の境を流れて来る雨水を取入れ可能なように連設されている。目地材６としては、篩目２．３６ｍｍ以下の細目砂に対し重量百分率で１．５〜４．５％のアスファルトを混合させたもの、又は４〜７号の細目硅砂に対し重量百分率で０．１〜２．０％のアスファルトを混合させたものを用いることにより、風雨による流出を防ぎ舗装ブロック材１の損傷や欠落を防止するのに有効である。
かかる本発明の舗装構造では、工場生産された舗装ブロック材１を複数個平らに敷設して行くいう簡易な施工によるだけで、排水性舗装に要求される表層部及び基層部の形成が簡易に行え、一体に設けられた空隙の殆んどない不透水性の基層材３の上面に透水性を有する表層材２を有し、表層材２表面から浸透した雨水は基層材３内部には浸透せず基層材３上面を流れて側溝７に達し図示しない端末の排水処理施設に送り込まれ、路盤５以下への雨水は浸透しない。
【０００９】
【実施例】
基層材原料３′の配合割合（重量百分率％）として「セメント１５．９，水４．４　，細骨材７．９　，粗骨材７１．８」とし，表層材原料２′の配合割合（重量百分率％）として「セメント１５．９，水４．４　，種石７９．７」として、ブロック型９ｂ断面の寸法は縦９８×横１９８ｍｍとし前記舗装ブロック材１の製造方法に従ってブロック成形機により加圧成形した後脱型、養生し舗装ブロック材１を得た。ここで、表層材原料２′の種石は粗粒率２．５以上であって最大寸法５ｍｍ迄の骨材である。
得られた舗装ブロック材１は、表層材２の厚みｔ１　が１０ｍｍ、基層材３の厚みｔ２　が５０ｍｍであって厚みＴが６０ｍｍ及び厚みｔ１　が１０ｍｍ、基層材３の厚みｔ２　が７０ｍｍであって厚みＴが８０ｍｍの２種類であった。
得られた舗装ブロック材１は、表層材２の透水係数１×１０−２ｃｍ／秒以上、全体の排水性９００ｍｌ／１５秒以上、全体の曲げ強度４．０Ｎ／ｍｍ２　以上の性能をもち、例えば社団法人日本道路協会の「排水性舗装技術指針（案）」などで示されている排水性舗装の業界基準をクリアし、排水性舗装用として十分な性能を有している。
【００１０】
【発明の効果】
本発明の舗装ブロック材は排水性舗装に用いられ工場での量産が可能で低コストであり、この舗装ブロック材を用いて簡易な施工により排水性舗装構造を得ることができる。
【図面の簡単な説明】
【図１】本発明の一例の舗装ブロック材を示す概略斜視図である。
【図２】図１の舗装ブロック材を用いた本発明の一例の舗装構造を示す概略説明図である。
【図３】図１の舗装ブロック材の製造に用いるブロック成形機の一例を示す概略説明側面図で、（ａ）雄型、（ｂ）雌型を示す。
【符号の説明】
１　舗装ブロック材
２　表層材
２′表層材原料
３　基層材
３′基層材原料
４　クッション層
５　路盤
６　目地材
７　側溝
８　雄型
８ａ、９ａ　基部
８ｂ　プランジャ
９　雌型
９ｂ　ブロック型
【図１】
2004092240.tif 000003
【図２】
2004092240.tif 000004
【図３】
2004092240.tif 000005